(57)【特許請求の範囲】
【請求項１】
混合溶媒と増感色素を有する増感色素染色液を用いて基材の表面に形成された半導体膜を染色する光電極の製造方法であって、
前記混合溶媒中、（Ａ）アセトニトリルの含有量が２０〜７５体積％、（Ｂ）ｔ−ブタノールの含有量が２０〜７５体積％、及び（Ｃ）ジメチルスルホキシドの含有量が１〜６０体積％であり、前記増感色素が１ｍＭ以上２０ｍＭ以下の濃度で溶解されており、
前記半導体膜が表面に形成された基材を１時間未満で前記増感色素染色液に浸漬する工程を有する、光電極の製造方法。
【請求項２】
前記増感色素がルテニウム−ピリジン系錯体である、請求項１に記載の光電極の製造方法。
【請求項３】
前記基材がロールから巻き出された長尺の樹脂フィルムである、請求項１又は２に記載の光電極の製造方法。
【請求項４】
前記樹脂フィルムの厚さは、１０μｍ〜１０００μｍである、請求項３に記載の光電極の製造方法。
【発明の詳細な説明】
【技術分野】
【０００１】
本発明は、半導体層を増感色素で染色するための増感色素染色液、及びその増感色素染色液を用いた光電極の製造方法に関する。
【背景技術】
【０００２】
グレッツェル型の色素増感太陽電池における酸化物半導体層の表面には増感色素が物理的又は化学的に吸着している。
【０００３】
光電極の製造において半導体層に増感色素を吸着させる方法としては、増感色素染色液中に半導体層が製膜された基板を浸漬する方法が一般的である（例えば特許文献１）。
この染色方法によれば、多孔質の半導体層の内部にまで充分に増感色素染色液を浸透させることができる反面、染色時間に８時間以上を要することが通常である。
【０００４】
特許文献２には、染色時間を短縮する方法として、２５℃で気体又は液体であって、沸点が２００℃以下である含窒素化合物を染色液中に添加することにより、増感色素を、高濃度で含有する色素溶液が開示されている。
【０００５】
特許文献３には、色素溶液と、前記多孔質の半導体層とを接触させて、色素溶液を多孔質の半導体層に浸入させる工程を備える色素増感型光電変換素子の製造方法が開示されている。色素溶液は、非プロトン性極性溶媒並びに低級アルコール及び界面活性剤の両方又はいずれか一方を用いた混合溶媒に色素を溶解させて、色素の重量パーセント濃度が０．５ｗｔ％以上とすることとされている。
【先行技術文献】
【特許文献】
【０００６】
【特許文献１】特開２００６−１９６４３９号公報
【特許文献２】特開２０１３−６５４３４号公報
【特許文献３】特開２０１０−１８２４６７号公報
【発明の概要】
【発明が解決しようとする課題】
【０００７】
後述する比較例２で示す様に、特許文献２に開示された含窒素化合物の一つであるＤＭＦを染色液中に添加することによって、ルテニウム系増感色素の濃度を１０ｍＭにまで高めることが可能であった。このため、染色時間を大幅に短縮して、約８分で色素吸着が頭打ちになる程に高速で染色を完了することができた。
しかしながら、ＤＭＦを添加せずに低い色素濃度の染色液で８時間を掛けて染色した場合（後述する比較例１）に比べて、ＤＭＦを添加した高い色素濃度の染色液を用いて短時間で染色した場合（後述する比較例２）の光電変換効率が優れない、という問題があった。
【０００８】
本発明は、上記事情を鑑みてなされたものであり、半導体膜を増感色素で染色する時間が短く、且つ、短時間で染色した半導体膜を備えた光電極の光電変換効率が優れる増感色素染色液、及びその染色液を使用した光電極の製造方法の提供を課題とする。
【課題を解決するための手段】
【０００９】
［１］混合溶媒と増感色素を有する増感色素染色液であって、前記混合溶媒は、（Ａ）窒素含有溶媒、（Ｂ）アルコール系溶媒及び（Ｃ）硫黄含有溶媒からなり、前記増感色素が１ｍＭ以上の濃度で溶解されていることを特徴とする増感色素染色液。
［２］（Ａ）窒素含有溶媒が、アミド系溶媒及び／又はニトリル系溶媒であり、（Ｂ）アルコール系溶媒が炭素数１〜１２のアルコールであり、（Ｃ）硫黄含有溶媒がスルホキシド系及び／又はスルホン系である、上記［１］に記載の増感色素染色液。
［３］（Ａ）窒素含有溶媒がアセトニトリルであり、（Ｂ）アルコール系溶媒がｔ−ブタノールであり、（Ｃ）硫黄含有溶媒がジメチルスルホキシドである、上記［２］に記載の増感色素染色液。
［４］前記混合溶媒中、窒素含有溶媒の含有量が２０〜７５体積％、アルコール系溶媒の含有量が２０〜７５体積％、硫黄含有溶媒の含有量が１〜６０体積％、である、上記［１］〜［３］の何れか一項に記載の増感色素染色液。
［５］前記増感色素がルテニウムを含む、上記［１］〜［４］の何れか一項に記載の増感色素染色液。
［６］基材上に形成された半導体膜に対して上記［１］〜［５］の何れか一項に記載の増感色素染色液を接触させることにより、前記半導体膜を増感色素で染色する工程を有する、光電極の製造方法。
［７］前記半導体膜が表面に形成された基材を前記増感色素染色液に浸漬する、上記［６］に記載の光電極の製造方法。
［８］前記浸漬の時間が１時間未満である、上記［７］に記載の光電極の製造方法。
［９］前記基材がロールから巻き出された長尺の樹脂フィルムである、上記［６］〜［８］の何れか一項に記載の光電極の製造方法。
【発明の効果】
【００１０】
本発明の増感色素染色液は、添加剤として含窒素化合物を含有しなくても、金属錯体系の増感色素を１ｍＭ以上の高濃度で溶解することができる。この増感色素染色液を使用する本発明の光電極の製造方法によれば、高濃度の増感色素で半導体膜を染色するため、染色時間を数分〜数十分に短縮できるとともに、染色した半導体膜を備えた光電極の光電変換効率を従来と同等に維持することができる。したがって、従来と同等の光電変換効率を有する色素増感太陽電池を、従来よりも短時間で製造することができる。
【発明を実施するための形態】
【００１１】
以下、本発明の好適な実施形態に基づいて本発明を説明するが、本発明はかかる実施形態に限定されない。
《増感色素染色液》
本発明の第一実施形態の増感色素染色液は、混合溶媒と増感色素を有する増感色素染色液であって、前記混合溶媒は、（Ａ）窒素含有溶媒、（Ｂ）アルコール系溶媒及び（Ｃ）硫黄含有溶媒からなる。
本実施形態の増感色素染色液には、前記増感色素が１ｍＭ以上の濃度で溶解されている。
【００１２】
（Ａ）窒素含有溶媒としては、例えば、Ｎ，Ｎ−ジメチルホルムアミド（ＤＭＦ）、Ｎ，Ｎ−ジメチルアセトアミド、Ｎ−メチルピロリドンなどのアミド系、アセトニトリル、プロピオニトリルなどのニトリル系が挙げられる。これらの窒素含有溶媒の１種又は２種以上が使用される。
【００１３】
（Ｂ）アルコール系溶媒としては、例えば、メタノール、エタノール、１−プロパノール、２−プロパノール、１−ブタノール、２−ブタノール、ｔ−ブタノールなどの炭素数１〜１２の飽和あるいは不飽和アルコールが挙げられる。これらのアルコールの１種又は２種以上が使用される。
【００１４】
（Ｃ）硫黄含有溶媒としては、ジメチルスルホキシド（ＤＭＳＯ）などのスルホキシド系、スルホランなどのスルホン系が挙げられる。これらの硫黄含有溶媒の１種又は２種以上が使用される。（Ｃ）硫黄含有溶媒の沸点は３００℃以下が好ましく、２００℃以下がより好ましい。
【００１５】
上記Ａ，Ｂ，Ｃの好ましい組合せとしては、例えば、アセトニトリルとｔ−ブタノールとＤＭＳＯ；アセトニトリルと２−プロパノールとＤＭＳＯ；Ｎ，Ｎ−ジメチルアセトアミドとｔ−ブタノールとＤＭＳＯ；Ｎ−メチルピロリドンとｔ−ブタノールとＤＭＳＯ；などが挙げられる。
【００１６】
本発明の効果を阻害しない範囲で添加してもよい溶媒としては、例えば、ペンタン、ヘキサン、オクタンなどの炭化水素系、ベンゼン、トルエン、キシレンなどの芳香族系、ジエチルエーテル、メチル−ｔ−ブチルエーテルなどのエーテル系、酢酸エチル、酢酸ブチルなどのエステル系、アセトン、メチルエチルケトンなどのケトン系、トリエチルアミン、トリブチルアミンなどのアミン系、酢酸、プロピオン酸などのカルボン酸系、塩化メチレン、クロロホルムなどのハロゲン系、テトラヒドロフラン、ピリジンなどのヘテロ環系などが挙げられる。これらの添加溶媒のうち１種又は２種以上が使用されてもよい。これらの添加溶媒の添加量の合計は、混合溶媒１００体積％中、１０体積％未満が好ましい。
【００１７】
本発明の実施形態の好適な増感色素染色液の一例としては、アミド系溶媒及びニトリル系溶媒の少なくとも一方と、炭素数１〜１２のアルコールと、スルホキシド系溶媒及びスルホン系溶媒の少なくとも一方と、によって構成された混合溶媒、並びに、１ｍＭ以上の濃度で溶解された金属錯体系の増感色素、を有するものが挙げられる。
【００１８】
本発明の第一実施形態の好適な増感色素染色液としては、アセトニトリル、ｔ−ブタノール及びＤＭＳＯによって構成された混合溶媒と、１ｍＭ以上の濃度で溶解された金属錯体系の増感色素と、を有するものが挙げられる。
【００１９】
本実施形態の増感色素染色液において、前記混合溶媒を構成するアセトニトリル、ｔ−ブタノール及びＤＭＳＯの含有量の合計は１００体積％であり、当該混合溶媒は上記３種の溶媒のみで構成されていることが好ましい。ただし、本発明の趣旨を損ねない限り、本実施形態の増感色素染色液には前記混合溶媒以外の溶媒を補助的な任意成分として含有していても構わない。
【００２０】
前記混合溶媒１００体積％中、（Ａ）窒素含有溶媒の含有量が２０〜７５体積％であり、（Ｂ）アルコール系溶媒の含有量が２０〜７５体積％、（Ｃ）硫黄含有溶媒の含有量が１〜６０体積％であることが好ましい。
前記混合溶媒１００体積％中、（Ａ）窒素含有溶媒の含有量が３０〜６５体積％であり、（Ｂ）アルコール系溶媒の含有量が３０〜６５体積％、（Ｃ）硫黄含有溶媒の含有量が５〜３０体積％であることがより好ましい。
前記混合溶媒１００体積％中、（Ａ）窒素含有溶媒の含有量が４０〜５５体積％であり、（Ｂ）アルコール系溶媒の含有量が４０〜５５体積％、（Ｃ）硫黄含有溶媒の含有量が５〜２０体積％であることがさらに好ましい。
各溶媒の含有量が上記の好適な範囲であると、１ｍＭ以上の濃度で増感色素を確実に溶解し、染色工程において増感色素が染色液中に析出したり沈殿したりすることを抑制することができる。
【００２１】
前記混合溶媒を構成する（Ａ）窒素含有溶媒と（Ｂ）アルコール系溶媒の混合比（体積基準）は、６：１〜１：６が好ましく、４：１〜１：４がより好ましく、２：１〜１：２がさらに好ましい。
上記の好適な混合比であると、１ｍＭ以上の濃度で増感色素を確実に溶解し、染色工程において増感色素が染色液中に析出したり沈殿したりすることを抑制することができる。
【００２２】
前記混合溶媒を構成する（Ａ）窒素含有溶媒と（Ｃ）硫黄含有溶媒の混合比（体積基準）は、１０：１〜１：１が好ましく、８：１〜２：１がより好ましく、６：１〜３：１がさらに好ましい。
上記の好適な混合比であると、１ｍＭ以上の濃度で増感色素を確実に溶解し、染色工程において増感色素が染色液中に析出したり沈殿したりすることを抑制することができる。
【００２３】
前記混合溶媒を構成する（Ｂ）アルコール系溶媒と（Ｃ）硫黄含有溶媒の混合比（体積基準）は、１０：１〜１：１が好ましく、８：１〜２：１がより好ましく、６：１〜３：１がさらに好ましい。
上記の好適な混合比であると、１ｍＭ以上の濃度で増感色素を確実に溶解し、染色工程において増感色素が染色液中に析出したり沈殿したりすることを抑制することができる。
【００２４】
本実施形態の増感色素染色液に溶解される金属錯体系の増感色素の濃度は、１ｍＭ以上であり、２〜２０ｍＭが好ましく、３〜１６ｍＭがより好ましく、４〜１２ｍＭがさらに好ましく、５〜１０ｍＭが特に好ましく、６〜１０ｍＭが最も好ましい。
１ｍＭ以上若しくは上記好適な濃度範囲であると、従来の一般的な染色時間（例えば８時間以上）よりも短時間で染色することができる。増感色素濃度が高くなる程、染色効率が向上し、より短時間で染色を完了できる傾向がある。ただし、２０ｍＭを超える濃度であると染色液の粘度が高くなるので、染色時間を短縮する効果が頭打ちになったり、逆に染色効率が落ちたりする場合もある。
【００２５】
色素増感太陽電池で使用される増感色素としての金属錯体は、太陽光の特定の波長帯を吸収し励起状態となる化合物である。その金属錯体を構成する金属として、例えば、ルテニウム、オスミウム、鉄、白金、コバルト、亜鉛、マグネシウム、銅、レニウム、又はクロム等の遷移金属が挙げられる。前記化合物の金属錯体構造が金属に配位する含窒素芳香環を有する場合、当該環として、例えば、ピリジン、フェナントロリン、キノリンなどの含窒素芳香環が挙げられる。
【００２６】
本実施形態の増感色素染色液に溶解される増感色素の種類は特に限定されず、公知の増感色素を適用することができる。前記増感色素の種類は１種でもあってもよいし２種以上であってもよい。２種以上の増感色素を溶解する場合は、合計の濃度が１ｍＭ以上であればよい。前記増感色素としては、例えば、前記金属を配位した金属錯体系増感色素が好ましく、前記金属に配位する前記含窒素芳香環のうち何れか１つ以上を有する金属錯体系増感色素がより好ましい。また、前記増感色素は、半導体膜の表面に結合する官能基として、カルボキシル基、スルホニル基、又はホスホニル基を１つ以上有することが好ましい。
【００２７】
好適な金属錯体系の増感色素の一例を以下に列挙する。
＜ルテニウム−ピリジン系錯体＞
ｃｉｓ−ｄｉｔｈｉｏｃｙａｎｏ  ｂｉｓ（４，４’−ｄｉｃａｒｂｏｘｙ−２，２’−ｂｉｐｙｒｉｄｉｎｅ）ｒｕｔｈｅｎｉｕｍ；Ｒｕ（ｄｃｂｐｙ）２（ＮＣＳ）２；通称：Ｎ３、
Ｒｕ（ｔｃｔｐｙ）２（ＮＣＳ）３；通称：Ｎ７１４、
Ｒｕ（ｄｍｉｐｙ）（ｄｃｂｐｙＨ）Ｉ、
Ｒｕ（ｄｃｐｈｅｎＴＢＡ（Ｈ））２（ＮＣＳ）２、
ｃｉｓ−Ｒｕ（ｄｃｂｉｑＨ）２（ＮＣＳ）２（ＴＢＡ）２
＜オスミウム−ピリジン系錯体＞
ｃｉｓ−ｄｉｔｈｉｏｃｙａｎｏ  ｂｉｓ（４，４’−ｄｉｃａｒｂｏｘｙ−２，２’−ｂｉｐｙｒｉｄｉｎｅ）ｏｓｍｉｕｍ；Ｏｓ（ｄｃｂｐｙ）２（ＮＣＳ）２
＜鉄−ピリジン系錯体＞
ｃｉｓ−ｄｉｔｈｉｏｃｙａｎｏ  ｂｉｓ（４，４’−ｄｉｃａｒｂｏｘｙ−２，２’−ｂｉｐｙｒｉｄｉｎｅ）ｉｒｏｎ；Ｆｅ（ｄｃｂｐｙ）２（ＮＣＳ）２
＜銅−フェナントロリン系錯体＞
ｂｉｓ（２，９−ｄｉ（４−ｃａｒｂｏｘｙ）ｄｉｐｈｅｎｙｌ−１，１０−ｐｈｅｎａｎｔｈｒｏｌｉｎｅ）ｃｏｐｐｅｒ
＜白金−キノキサリン系錯体＞
Ｐｔ（ｄｃｂｐｙ）２（Ｌ）２［Ｌ：ｑｕｉｎｏｘａｌｉｎｅ−２，３−ｄｉｔｈｉｏｌａｔｅ］
＜レニウム−ピリジン系錯体＞
Ｒｅ（ｂｐｙ）（ＣＯ）３（ｉｎａ）
【００２８】
本実施形態の増感色素染色液は、本発明の趣旨を損なわない限り、前述の混合溶媒及び増感色素以外の任意成分を含んでいてもよい。
【００２９】
《光電極の製造方法》
本発明の第二実施形態の光電極の製造方法は、基材上に形成された半導体膜に対して、前述した第一実施形態の増感色素染色液を接触させることにより、前記半導体膜を増感色素で染色する工程を有する。本実施形態の製造方法は、この染色工程以外の工程を有していてもよい。また、本明細書及び特許請求の範囲において「半導体膜」と「半導体層」の用語は同義であり、区別しない。
【００３０】
前記増感色素染色液を使用して染色する半導体膜としては、従来の色素増感太陽電池に使用される半導体膜が適用可能である。例えば、平均粒径が１ｍｍ以下で、バンドギャップ間の遷移が生じる半導体粒子が、互いに接合した多孔質の半導体膜が挙げられる。前記半導体膜を構成する半導体の種類としては、例えば、ＴｉＯ２，ＴｉＳｒＯ３，ＢａＴｉＯ３，Ｎｂ２Ｏ５，ＭｇＯ，ＺｎＯ，ＷＯ３，Ｂｉ２Ｏ３，ＣｄＳ，ＣｄＳｅ，ＣｄＴｅ，Ｉｎ２Ｏ３，ＳｎＯ２などが挙げられる。これらの半導体は、色素吸着が良好であり、増感色素を担持した光電極として良好に機能するため好ましい。増感色素を不可逆的に結合させる観点から、表面に水酸基（−OH）を有する酸化チタン、酸化亜鉛、チタン酸ストロンチウム、酸化第二錫などの金属酸化物半導体が好適である。
【００３１】
本実施形態における半導体膜は多孔質膜であってもよいし、緻密膜（非多孔質膜）であってもよいが、色素結合量を増加させる観点から、通常は多孔質膜であることが好ましい。
【００３２】
本実施形態における半導体膜の厚みは特に制限されず、例えば０．１μｍ〜１００μｍ程度の厚みが挙げられる。
【００３３】
半導体膜に増感色素染色液を接触させる方法は特に制限されず、例えば、半導体膜が表面に形成された基材を増感色素染色液に浸漬する方法や、半導体膜に増感色素染色液を噴霧する方法、等が挙げられる。染色効率を高める観点から上記の浸漬する方法が好ましい。前記接触の時間（染色時間）は、半導体膜の厚みにもよるが、従来よりも短い時間で充分に染色することが可能であり、例えば、１時間未満の接触時間で半導体膜の内部まで充分に染色することができる。前記染色時間は数分（例えば５分程度）〜数十分（例えば２０分程度）にまで短縮できる場合がある。
【００３４】
染色温度、即ち増感色素染色液の温度は特に限定されず、例えば４℃〜４０℃の範囲で行うことができる。上記範囲における低温であると、前記混合溶媒の蒸発を抑制することができる。上記範囲における高温であると、増感色素の拡散効率が高まって、染色時間をより短縮できる場合がある。
【００３５】
半導体膜の形成方法は特に限定されず、例えば、金属酸化物粒子及びバインダー樹脂を含むペーストを基材に塗布し、更に焼成することによって、金属酸化物粒子が焼結してなる多孔質の金属酸化物半導体膜が得られる。或いは、エアロゾルデポジション法（ＡＤ法）によって酸化物粒子を基材に吹き付けることによって、基材上で酸化物粒子同士が接合してなる多孔質の酸化物半導体膜が得られる。公知方法によって得られた半導体膜に対して本発明にかかる増感色素染色液を使用して染色することができる。
【００３６】
半導体膜を支持する前記基材の種類は特に制限されず、従来の色素増感太陽電池で使用される透明な基材が好適であり、例えば、ガラス基板、透明樹脂基板、透明樹脂フィルム等が挙げられる。透明樹脂フィルムを使用する場合、長尺の透明樹脂フィルムをロールから巻き出して使用する、いわゆるロールトゥロール方式で色素増感太陽電池の光電極を製造することができる。具体的には、例えば、長尺のＰＥＴフィルムをロールから巻き出して、ＡＤ法によって所定厚みの酸化物半導体膜を形成し、更に当該ＰＥＴフィルムを本発明にかかる増感色素染色液に浸漬し、所定時間経過後、必要に応じて適当な洗浄液で一時的に付着した増感色素を洗浄し、更に当該ＰＥＴフィルムを乾燥させることにより、ＰＥＴフィルム上に増感色素が結合した酸化物半導体膜を有する光電極を得ることができる。半導体膜を形成する基材表面には予め透明導電層が設けられていてもよい。光電極と別途用意した対極の間に電解質を配置し、電解質が漏出しないように封止することによってフィルム型の色素増感太陽電池が得られる。
【００３７】
透明樹脂フィルムの厚みは特に制限されず、例えば、１０μｍ〜１０００μｍが挙げられる。上記範囲の下限値以上であるとフィルム強度が優れ、上記範囲の上限値以下であると軽量性が優れる。なお、本明細書及び特許請求の範囲において「フィルム」と「シート」の用語は同義であり、区別しない。
【００３８】
透明樹脂フィルム及び透明樹脂基板を構成する樹脂材料は特に制限されず、例えば、ポリアクリル、ポリカーボネート、ＰＥＴやＰＥＮ等のポリエステル、ポリイミド、ポリスチレン、ポリ塩化ビニル、ポリアミド等が挙げられる。
【実施例】
【００３９】
次に、実施例により本発明をさらに詳細に説明するが、本発明はこれらの例によって限定されるものではない。以下、必要に応じて窒素雰囲気下で操作した。
【００４０】
［実施例１］
アセトニトリル：ｔ−ブタノール：ＤＭＳＯ＝４．５：４．５：１（体積比）で混合した混合溶媒に、増感色素Ｎ７１９（2,2’-bipyridyl-4,4’-dicarboxylic acid TBA）を６ｍＭ濃度で溶解した増感色素染色液を調製した。
次に、FTO膜が表面に成膜されたガラス基板の上に、チタニア粒子を含むペーストを塗工し、１５０℃の焼成によって９〜１０μｍの厚みを有する多孔質の酸化チタン膜を形成した。酸化チタン膜を構成するチタニア粒子として、SOLARONIX社のTi-Nanoxide T/SPを用いた。
多孔質酸化チタン膜を備えた基板を上記で調製した増感色素染色液中に浸漬して、２５℃、窒素雰囲気下で染色した。酸化チタン膜に吸着した色素の量を吸光度計で確認し、吸着量が頭打ちになるまで染色した。その結果、６分の浸漬時間で吸着量が頭打ちになり、充分な量のＮ７１９が吸着した光電極が得られた。光電極の作用面積は０．１６ｃｍ２であった。
【００４１】
［比較例１］
アセトニトリル：ｔ−ブタノール＝１：１（体積比）で混合した混合溶媒に、増感色素Ｎ７１９を０．３ｍＭ濃度で溶解した染色液を調製した。
上記の染色液を使用した以外は、実施例１と同様に光電極を作製した。ただし、染色液に浸漬した多孔質酸化チタン膜に充分に色素を吸着させて、その吸着量が頭打ちになるために、８時間の染色時間を要した。
【００４２】
［比較例２］
アセトニトリル：ｔ−ブタノール：ＤＭＦ（N,N-dimethylformamide)＝４．５：４．５：１（体積比）で混合した混合溶媒に、増感色素Ｎ７１９を１０ｍＭ濃度で溶解した染色液を調製した。
上記の染色液を使用した以外は、実施例１と同様に光電極を作製した。使用した染色液の色素濃度は１０ｍＭという比較的高濃度であったため、約８分という短時間の染色で、色素の吸着量が頭打ちになった。
【００４３】
＜電解液の調製＞
アセトニトリル溶媒にヨウ素、塩基性添加剤、ヨウ化塩物をそれぞれ適当量配合して、常法により調製した。
【００４４】
＜色素増感太陽電池の作製＞
各試験例で作製した光電極と、対極としてのＰｔ箔とを対向させて、両電極間に枠型のハイミラン（登録商標）製セパレータ（厚さ３０μｍ）を配置して封止されたセル内に、上記の電解液を注入して、色素増感太陽電池を作製した。この際、対極の基板に予め空けておいた注入孔から電解液を注入し、注入孔を封止した。
【００４５】
＜色素増感太陽電池の評価＞
ソーラーシミュレーターを使用してＡＭ１．５の条件で疑似太陽光を照射し、上記で作製した各試験例の色素増感太陽電池の光電変換効率（発電性能）を測定した。その結果を表１に示す。
【００４６】
【表１】
0006505469.tif 000002
【００４７】
以上の結果から、本発明にかかる実施例１の増感色素染色液を構成する混合溶媒は、ルテニウム錯体系色素Ｎ７１９を６ｍＭという高濃度で溶解可能であること、実施例１の増感色素染色液で多孔質酸化チタン膜を短時間で染色できること、得られた光電極の光電変換効率が従来と同等に優れることが確認された。
【００４８】
一方、比較例１の染色液を構成する溶媒は、Ｎ７１９を高濃度で溶解することができないため、低濃度の染色液として使用せざるを得ず、その結果、長時間の染色工程を要した。
また、比較例２の染色液を構成する溶媒はＤＭＦを添加剤として含有しているため、Ｎ７１９を１０ｍＭという高濃度で溶解可能であり、比較例２の染色液で多孔質酸化チタン膜を短時間で染色できた。しかし、光電変換効率が低かった。
【００４９】
以上で説明した各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【００５０】
本発明は、色素増感太陽電池の分野で広く利用可能である。